vert olive un peu 776 + pâle que le vert olive moyen 4 vert olive moyen 777 1 g + 0.28122 g #64 + K2CO3 0.28122 g / broyage 1 g + 0.28122 g #64 / broyage minéral: *6 t procédé de production: vert olive + in- 778 4 g + HCl 100 ml I trempage: 2 sem. t séchage tense et accentué sur plaque chauffante / irradié au rayonnement γ à 190.22 Mrad minéral: t15 I procédé de production: vert olive intense 779 30 g + HCl 100 ml / trempage: 24 h / séchage dans une étuve à 130 C minéral: #15 / procédé de production: vert olive prononcé 780 3 g + HCl 20 ml + 5 ml eau / trempage: 4-5 i / séchage sur plaque chauffante minéraux: #18 + #26 J procédé de production: vert olive vif 781 1 g + 1 g + 1 g SiC / 926 C / 1 h / re froidissement / 982 C / 15 h + 30 min minéral: #22 / procédé de production: vert olive intense 782 4 g + HNO3 100 ml / trempage: 2 sem. / sépara tion du ler liquide et du solide / séchage du ler liquide au dessicateur / ajout au même so- lide de HNO3 100 ml J trempage: 2 sem. J sépa ration du 2e liquide et du solide J séchage au dessicateur du 2e liquide J séchage naturel du solide / le 2e liquide est irradié au rayonne ment γ à 64.7 Mrad minéral: #87 / procédé de production: vert olive 783 15 g + HCl 100 ml / trempage: 24 h / séchage prononcé sur plaque chauffante minéral: #7 J procédé de production: vert olive intense 784 2 9 + Na2CO3 2 g J 0#@ 815 PC + I h à 815 PC minéral: #9 / procédé de production: vert olive très 785 .81 g + Na2CO3 1.31 g / 926 C / 1 h / irraintense dié au rayonnement y à 65.65 Mrad minéral: #15 / procédé de production: vert olive très 786 40 g + HCl 100 ml / trempage: 5 m. / séchage intense naturel minéral: #15 J procédé de production: vert olive plus 787 40 9 + HCl 100 ml J trempage: 5 m. J séchage intense que le vert naturel / irradié au rayonnement γ à 424.7 olive très intense Mrad minéral: #26 / procédé de production: vert olive + sombre 788 1 g + .74 g poudre de coquille de moule J que le vert olive 926 C / 1 h / irradié au rayonnement γ à très intense 70.4 Mrad minéral: #27 / procédé de production: vert olive sombre 789 2 g + Na2CO3 2 g J Ot 871 C @ 1 h à 871 C minéral: #50 / procédé de production: vert olive sombre 790 .45 g + Na2CO3 .45 g / dépôt sur une vitre me surant 1" x 1 " x 1/8" / 0# 926 C / refroidis sement lent au four minéral: *50 @ procédé de production: vert olive sombre 791 150 g påte de verre (sodalime) est collecté à l'état de fusion dans la fournaise (1200 C) sur une tige de métal J 2 g #50 sont saupou drés à la surface du verre / puis, le tout est réintroduit dans la fournaise et fondu à la flamme à 1200 C / puis, la collecte est déta chée de la tige de métal minéral: #56 / procédé de production: vert olive sombre 792 1 g + K2CO3 1 g / 0# 982 C minéraux: *73 + #76 / procédé de production: vert olive un peu 793 0.14061 g t73 irradié au rayonnement y à 2.26 + pâle que le vert Mrad + 0.14061 g sang de porc séché irradié olive foncé au rayonnement y à 2.26 Mrad + 0.14061 g in digo irradié au rayonnement y à 2.26 Mrad + 0.14061 g #76 irradié au rayonnement γ à 2.26 Mrad / broyage minéral: t73 1 procédé de production: vert olive un peu 794 0.14061 g #73 irradié au rayonnement w à 2.26 + pâle que le vert Mrad + 0.14061 g sang de porc séché irradié olive foncé au rayonnement y à 2.26 Mrad + 0.14061 g in digo irradié au rayonnement γ à 2.26 Mrad + Na2CO3 0.28122 g / broyage minéral: #73 / procédé de production: vert olive foncé 795 0.14061 g g73 irradié au rayonnement y à 2.26 Mrad + 0.14061 g sang de porc séché irradié au rayonnement y à 2.26 Mrad + 0.14061 g in digo irradié au rayonnement γ à 2.26 Mrad / broyage minéral: #6 J procédé de production: vert olive + vif 796 250 g + HCl 1650 ml dans un bêcher de 2000 ml que le vert olive ou amiante recouverte de HCl dans un contenant foncé en hauteur / trempage: l sem. / séchage sur plaque chauffante (formation de 2 couches de couleurs superposées) / la couche en profon deur est irradiée au rayonnement γ à 550.22 Mrad minéral: #22 / procédé de production: vert olive vif et 797 4 g + HCl 100 ml / trempage: 2 sem. J séparafoncé tion du liquide et du solide / séchage sur plaque chauffante / irradié au rayonnement γ à 424.7 Mrad minéral: #87 / procédé de production: vert olive foncé 798 3 g + HCl 25 ml J trempage: 3 j / séchage sur et intense plaque chauffante / irradié au rayonnement γ à 424.7 Mrad minéral: t91 t procédé de production: vert olive foncé 799 6 g pierres + 27.4 g ciment Portland + 13 cc eau / malaxage / moulage / durcisse ment / irradié au rayonnement y à 18.85 Mrad minéral: #95 / procédé de production: vert olive foncé 800 0#1037 C: .30 g + HCl 50 ml / trempage: 2 sem. / séparation du liquide et du solide J séchage sur plaque chauffante / irradié au rayonnement γ à 424.7 Mrad minéral: #22 I procédé de production.